(57)【要約】【課題】紫外線吸収性能に優れ、かつ透明なプラスチック製品の製造を可能にする。【解決手段】透明な紫外線吸収性プラスチック製品を作る際に、その材料であるプラスチックに添加する複合紫外線吸収剤であって、常温で液体である酸化防止剤、ヒンダードアミン系光安定剤、及び紫外線吸収剤のうちの少なくとも１つの剤と、この剤に加熱によって可溶化されて混合される結晶性又は粉末の紫外線吸収剤とよりなる複合紫外線吸収剤。【選択図】　　　　なし【特許請求の範囲】
【請求項１】
透明な紫外線吸収性プラスチック製品を作る際に、その材料であるプラスチックに添加する複合紫外線吸収剤であって、常温で液体である酸化防止剤、ヒンダードアミン系光安定剤、及び紫外線吸収剤のうちの少なくとも１つの剤と、この剤に加熱によって可溶化されて混合される結晶性又は粉末の紫外線吸収剤とよりなる複合紫外線吸収剤。
【発明の詳細な説明】
【０００１】
【発明の属する技術分野】
本発明は、紫外線吸収性能に優れた透明なプラスチック製品を得ることを可能にする複合紫外線吸収剤に関するものである。
【０００２】
【従来の技術】
従来のこの種の紫外線吸収剤としては、例えば、２枚のガラスを貼り合わせて安全ガラスを作る際に、両ガラスを接着するホットメルトフィルム（エチレン・酢酸ビニル共重合体（ＥＶＡ）フィルム）に添加して使用されているものがある。
【０００３】
【発明が解決しようとする課題】
この紫外線吸収剤は、結晶性又は粉末のもので、エチレン・酢酸ビニル共重合体（以下、ＥＶＡという）に対する添加量は、０．１〜２．０部未満である。
【０００４】
しかし、この程度の添加量ではホットメルトフィルムで吸収できるスペクトル域は、波長で１００〜３８０ｎｍくらいで、限界がある。
【０００５】
吸収しうるスペクトル域を上記領域を越える領域まで広げて紫外線吸収性能を上げるには、紫外線吸収剤の添加量を多くしなければならない。
【０００６】
しかし、ＥＶＡに対する紫外線吸収剤の添加量が２．０部を越えるようになると、こんどは、ホットメルトフィルムにブルーム現象が生じ、フィルムが不透明になる。
【０００７】
このようなブルーム現象が生じるホットメルトフィルムで２枚のガラスを貼り合わせると、紫外線吸収性能は向上するが、ガラスが曇って不透明になる。
【０００８】
本発明は、このような従来の問題点を解決するためになされたもので、紫外線吸収性能に優れ、かつ透明なプラスチック製品の製造を可能にする複合紫外線吸収剤を提供することを目的とする。
【０００９】
【課題を解決するための手段】
本発明が提供する複合紫外線吸収剤は、透明な紫外線吸収性プラスチック製品を作る際に、その材料であるプラスチックに添加する複合紫外線吸収剤であって、常温で液体である酸化防止剤、ヒンダードアミン系光安定剤、及び紫外線吸収剤のうちの少なくとも１つの剤と、この剤に加熱によって可溶化されて混合される結晶性又は粉末の紫外線吸収剤とよりなるものである。
【００１０】
上記の常温で液体である酸化防止剤としては、次の（１）及び（２）に記載のものを使用することができる。
【００１１】
【化１】
2004043583.tif 000002
【００１２】
【化２】
2004043583.tif 000003
【００１３】
上記常温で液体であるヒンダードアミン系光安定剤（Ｈｉｎｄｅｒｅｄ　Ａｍｉｎｅ　Ｌｉｇｈｔ　Ｓｔａｂｉｌｉｚｅｒ＝以下、ＨＡＬＳという）としては、次の（１）〜（３）に記載のものを使用することがきる。
（１）１，２，３，４−ブタンテトラカルボキシル酸と１，２，２，６，６−ペンタメチル−４−ピペリオジオリック酸とトリデシルアルコールの縮合物
（２）１，２，３，４−ブタンテトラカルボキシル酸と２，２，６，６−テトラメチル−４−ピペリジノールとトリデシルアルコールの縮合物
（３）１，２，２，６，６−テトラメチル−４−ピペリジル−メタクリレート
上記常温で液体である紫外線吸収剤としては、次の（１）及び（２）に記載のものを使用することができる。
【００１４】
【化３】
2004043583.tif 000004
【００１５】
【化４】
2004043583.tif 000005
【００１６】
上記結晶性又は粉末の紫外線吸収剤としては、次の（１）〜（５）に記載のものを使用することができる。
【００１７】
【化５】
2004043583.tif 000006
【００１８】
【化６】
2004043583.tif 000007
【００１９】
【化７】
2004043583.tif 000008
【００２０】
【化８】
2004043583.tif 000009
【００２１】
【化９】
2004043583.tif 000010
【００２２】
【作用】
本発明の複合紫外線吸収剤においては、液体である酸化防止剤等が、その中に可溶化されて混合される結晶性又は粉末の紫外線吸収剤の結晶化を抑制する。これは、液体である酸化防止剤等と結晶性又は粉末の紫外線吸収剤が、その性質、作用において類似性を有するためである。
【００２３】
本発明の複合紫外線吸収剤は、これを透明なプラスチック製品に使用したとき、ブルームの原因となる結晶性又は粉末の紫外線吸収剤の結晶化が抑制されるので、その配合量を多くすることができる。
【００２４】
結晶性又は粉末の紫外線吸収材の配合量を多くすることができるので、配合量の多い複合紫外線吸収剤を透明なプラスチック製品の製造に使用することにより、その紫外線吸収性能を高めることができる。
【００２５】
又、本発明の複合紫外線吸収剤は、結晶性又は粉末の紫外線吸収剤の結晶化が抑制されるので、その配合量を多くした複合紫外線吸収剤を透明なプラスチック製品に使用しても、同製品にブルーム現象が生じない。このため、ブルームが原因でプラスチック製品が不透明になるおそれがなくなる。
【００２６】
【発明の実施の形態】
以下、本発明の実施の形態を実施例によって説明する。
【００２７】
下記の結晶性又は粉末の紫外線吸収剤（以下、Ｐ試料という）▲１▼〜▲３▼と、下記の常温で液体である酸化防止剤、ＨＡＬＳ及び紫外線吸収剤（以下、Ｌ試料という）▲４▼〜▲６▼を、表１〜表３に示す組合せで選択し、それぞれの組合せと配合比による試料Ｐと試料Ｌの混融物Ａ〜Ｏ、Ｓ、Ｔ、Ｕを調製した。
【００２８】
これらの混融物は、１００℃に加熱したＬ試料▲６▼、▲５▼、▲４▼にそれぞれＰ試料▲３▼、▲１▼、▲２▼を混入して融解させることによって調製した。
【００２９】
（１）Ｐ試料
▲１▼４−ドデシルオキシ−２−ヒドロキシベンゾフェノン
▲２▼２′，４′−ジ−ターシャル−ブチルフェニール３，５−ジ−ターシャル−ブチル−４−ヒドロキシベンゾエート
▲３▼２−（３−ターシャル−ブチル−２−ヒドロキシ−５−メチルフェニール）−５−クロロ−２Ｈ−ベンゾトリアゾール
（２）Ｌ試料
▲４▼１，２，３，４−ブタンテトラカルボキシル酸と１，２，２，６，６−ペンタメチル−４−ピペリジオールアルコールとトリデシルアルコールの縮合物
▲５▼２′−エチルヘキシル−２−シアノ−３，３−ジフェニールアクリレート
▲６▼５−クロロ−２−（３，５−ジ−セク−ブチル−２−ヒドロキシフェニール）−２Ｈ−ベンゾトリアゾール
【００３０】
【表１】
2004043583.tif 000011
【００３１】
【表２】
2004043583.tif 000012
【００３２】
【表３】
2004043583.tif 000013
【００３３】
一方、上記混融物とは別に、下記の要領でＬ試料とＰ試料の均一な混合物Ａ−１〜Ｏ−１、Ｓ−１、Ｔ−１、Ｕ−１を調製した。
【００３４】
すなわち、Ｐ試料▲１▼〜▲３▼とＬ試料▲４▼〜▲６▼を、表４〜表６に示す組合せで選択し、それぞれの組合せと配合比による試料Ｐと試料Ｌの均一な混合物Ａ−１〜Ｏ−１、Ｓ−１、Ｔ−１、Ｕ−１を調製した。
【００３５】
【表４】
2004043583.tif 000014
【００３６】
【表５】
2004043583.tif 000015
【００３７】
【表６】
2004043583.tif 000016
【００３８】
次に、上述のようにして調製した混融物Ａ〜Ｏ、Ｓ、Ｔ、Ｕと混合物Ａ−１〜Ｏ−１、Ｓ−１、Ｔ−１、Ｕ−１を、エチレン酢酸ビニル共重合体（ＥＶＡ）に添加してＥＶＡフィルムを成形し、得られたＥＶＡフィルムの透明度、紫外線吸収効果及びブルーム防止効果について評価した。
【００３９】
表７〜表９、表１０〜表１２及び表１３〜表１５は、それらの結果を示す。
【００４０】
上記ＥＶＡフィルムは、ＥＶＡを２２０℃に加熱した４インチ電熱加熱型２本ロールで加圧成形しながら、上記混融物Ａ〜Ｏ、Ｓ、Ｔ、Ｕと混合物Ａ−１〜Ｏ−１、Ｓ−１、Ｔ−１、Ｕ−１をそれぞれ０〜１０部添加して成形した。成形厚は１５０μである。
【００４１】
上記混合物の中の試料▲１▼〜▲３▼は、フィルムの成形時の加熱により可溶化されるので、その結晶化が抑制される。
【００４２】
【表７】
2004043583.tif 000017
【００４３】
【表８】
2004043583.tif 000018
【００４４】
【表９】
2004043583.tif 000019
【００４５】
【表１０】
2004043583.tif 000020
【００４６】
【表１１】
2004043583.tif 000021
【００４７】
【表１２】
2004043583.tif 000022
【００４８】
【表１３】
2004043583.tif 000023
【００４９】
【表１４】
2004043583.tif 000024
【００５０】
【表１５】
2004043583.tif 000025
【００５１】
なお、上記実施例では、上述の混融物又は混合物をＥＶＡに添加してＥＶＡフィルムを作る場合を例にして説明したが、ポリブタジエンゴム、ウレタン、ポリエチレン、ポリプロピレン、弗素エラストマーなどに添加してそれらの製品を作ることもできる。この場合にも、上記実施例と同様に説明でき、同様の効果を得ることができる。
【００５２】
【発明の効果】
以上説明したように、本発明の複合紫外線吸収剤においては、ブルームの原因となる結晶性又は粉末の紫外線吸収剤の結晶化が抑制されるので、次の効果を奏する。
【００５３】
（１）結晶性又は粉末の紫外線吸収材の配合量を多くすることができ、これを混入した透明プラスチック製品の紫外線吸収効果を高めることができる。
【００５４】
（２）結晶性又は粉末の紫外線吸収剤の配合を多くしても、透明なプラスチック製品にブルーム現象が生じない。このため、ブルームによるプラスチック製品の不透明化を防止できる。
【手続補正書】
【提出日】平成14年7月15日(2002.7.15)
【手続補正１】
【補正対象書類名】明細書
【補正対象項目名】００４５
【補正方法】変更
【補正の内容】
【００４５】
【表１０】
2004043583.tif 000026
【手続補正２】
【補正対象書類名】明細書
【補正対象項目名】００４６
【補正方法】変更
【補正の内容】
【００４６】
【表１１】
2004043583.tif 000027
【手続補正３】
【補正対象書類名】明細書
【補正対象項目名】００４７
【補正方法】変更
【補正の内容】
【００４７】
【表１２】
2004043583.tif 000028